(57)【要約】【課題】窓に利用された場合に、屋内に効率良く採光する。【解決手段】配光制御デバイス１は、透光性を有する第１基板１０と、第１基板１０に対向して配置された、透光性を有する第２基板２０と、第１基板１０と第２基板２０との間に互いに対向して配置された、透光性を有する第１電極層４０及び第２電極層５０と、第１電極層４０と第２電極層５０との間に配置され、入射した光を配光する配光層３０とを備え、配光層３０は、並んで配置された複数の凸部３３を有する凹凸構造層３１と、複数の凸部３３間を充填するように配置され、第１電極層４０及び第２電極層５０間に印加される電圧に応じて屈折率が変化する屈折率可変層３２とを含み、屈折率可変層３２は、絶縁性液体３８と、絶縁性液体３８とは屈折率が異なる、絶縁性液体３８に分散された帯電する複数のナノ粒子３９とを備え、凹凸構造層３１は、屈折率可変層３２より高い導電性を有する。【選択図】図２
2019191407.tif 000002
【特許請求の範囲】
【請求項１】
透光性を有する第１基板と、
前記第１基板に対向して配置された、透光性を有する第２基板と、
前記第１基板と前記第２基板との間に互いに対向して配置された、透光性を有する第１電極層及び第２電極層と、
前記第１電極層と前記第２電極層との間に配置され、入射した光を配光する配光層とを備え、
前記配光層は、
並んで配置された複数の凸部を有する凹凸構造層と、
前記複数の凸部間を充填するように配置され、前記第１電極層及び前記第２電極層間に印加される電圧に応じて屈折率が変化する屈折率可変層とを含み、
前記屈折率可変層は、
絶縁性液体と、
前記絶縁性液体とは屈折率が異なる、前記絶縁性液体に分散された帯電する複数のナノ粒子とを備え、
前記凹凸構造層は、前記屈折率可変層より高い導電性を有する
配光制御デバイス。
【請求項２】
前記凹凸構造層は、さらに、前記第１電極層及び前記第２電極層の一方と前記複数の凸部との間に設けられ、前記複数の凸部を支持する基台層を有し、
前記基台層の体積抵抗率は、前記複数の凸部の体積抵抗率より低い
請求項１に記載の配光制御デバイス。
【請求項３】
前記基台層は、
前記第１電極層及び前記第２電極層の一方に接する接着層と、
前記複数の凸部と同じ材料を用いて前記複数の凸部と一体的に形成された残膜層とを有する
請求項２に記載の配光制御デバイス。
【請求項４】
前記接着層の厚さは、前記残膜層の厚さより大きく、
前記接着層の体積抵抗率は、前記残膜層の体積抵抗率より低い
請求項３に記載の配光制御デバイス。
【請求項５】
前記凹凸構造層は、導電性の樹脂材料を用いて形成されている
請求項１〜４のいずれか１項に記載の配光制御デバイス。
【請求項６】
前記複数の凸部及び前記絶縁性液体の一方は、高極性材料を用いて形成され、
前記複数の凸部及び前記絶縁性液体の他方は、低極性材料を用いて形成されている
請求項１〜５のいずれか１項に記載の配光制御デバイス。
【発明の詳細な説明】
【技術分野】
【０００１】
本発明は、配光制御デバイスに関する。
【背景技術】
【０００２】
従来、屋外から入射する太陽光などの外光の透過状態を変化させることができる配光制御デバイスが知られている。
【０００３】
例えば、特許文献１には、一対の透明基板と、一対の透明基板の各々に形成された一対の透明電極と、一対の透明電極に挟まれたプリズム層及び液晶層とを有する液晶光学素子が開示されている。当該液晶光学素子は、一対の透明電極に印加される電圧によって液晶層の屈折率を変化させて、プリズムの斜面と液晶層との界面を通過する光の屈折角を変化させる。
【先行技術文献】
【特許文献】
【０００４】
【特許文献１】特開２０１２−１７３５３４号公報
【発明の概要】
【発明が解決しようとする課題】
【０００５】
しかしながら、上記従来の液晶光学素子では、窓に利用された場合に屋内に採り入れられる光が不十分である。
【０００６】
そこで、本発明は、窓に利用された場合に、屋内に効率良く採光することができる配光制御デバイスを提供することを目的とする。
【課題を解決するための手段】
【０００７】
上記目的を達成するため、本発明の一態様に係る配光制御デバイスは、透光性を有する第１基板と、前記第１基板に対向して配置された、透光性を有する第２基板と、前記第１基板と前記第２基板との間に互いに対向して配置された、透光性を有する第１電極層及び第２電極層と、前記第１電極層と前記第２電極層との間に配置され、入射した光を配光する配光層とを備え、前記配光層は、並んで配置された複数の凸部を有する凹凸構造層と、前記複数の凸部間を充填するように配置され、前記第１電極層及び前記第２電極層間に印加される電圧に応じて屈折率が変化する屈折率可変層とを含み、前記屈折率可変層は、絶縁性液体と、前記絶縁性液体とは屈折率が異なる、前記絶縁性液体に分散された帯電する複数のナノ粒子とを備え、前記凹凸構造層は、前記屈折率可変層より高い導電性を有する。
【発明の効果】
【０００８】
本発明に係る配光制御デバイスによれば、窓に利用された場合に、屋内に効率良く採光することができる。
【図面の簡単な説明】
【０００９】
【図１】図１は、実施の形態に係る配光制御デバイスの断面図である。
【図２】図２は、実施の形態に係る配光制御デバイスの一部を拡大して示す拡大断面図である。
【図３Ａ】図３Ａは、実施の形態に係る配光制御デバイスの無印加モード（透明状態）を説明するための断面図である。
【図３Ｂ】図３Ｂは、実施の形態に係る配光制御デバイスの電圧印加モード（配光状態）を説明するための断面図である。
【図４】図４は、比較例に係る配光制御デバイスが配光状態である場合において、斜め下方に約３０°の角度で光が入射したときの出射角毎の光の強度を示す図である。
【図５】図５は、実施例に係る配光制御デバイスが配光状態である場合において、斜め下方に約３０°の角度で光が入射したときの出射角毎の光の強度を示す図である。
【発明を実施するための形態】
【００１０】
以下では、本発明の実施の形態に係る配光制御デバイスについて、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、独立請求項に記載されていない構成要素については、任意の構成要素として説明される。
【００１１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１２】
また、本明細書において、平行又は垂直などの要素間の関係性を示す用語、及び、三角形又は台形などの要素の形状を示す用語、並びに、数値範囲は、厳格な意味のみを表す表現ではなく、実質的に同等な範囲、例えば数％程度の差異をも含むことを意味する表現である。
【００１３】
また、本明細書及び図面において、ｘ軸、ｙ軸及びｚ軸は、三次元直交座標系の三軸を示している。各実施の形態では、ｚ軸方向を鉛直方向とし、ｚ軸に垂直な方向（ｘｙ平面に平行な方向）を水平方向としている。なお、ｚ軸の正方向を鉛直上方としている。また、本明細書において、「厚み方向」とは、光学デバイスの厚み方向を意味し、第１基板及び第２基板の主面に垂直な方向のことであり、「平面視」とは、第１基板又は第２基板の主面に対して垂直な方向から見たときのことをいう。
【００１４】
（実施の形態）
［概要］
まず、実施の形態に係る配光制御デバイスの概要について、図１及び図２を用いて説明する。
【００１５】
図１は、本実施の形態に係る配光制御デバイス１の断面図である。図２は、本実施の形態に係る配光制御デバイス１の一部を拡大して示す拡大断面図であり、図１の一点鎖線で囲まれる領域ＩＩを拡大して示している。
【００１６】
配光制御デバイス１は、配光制御デバイス１に入射する光を制御する光学デバイスである。具体的には、配光制御デバイス１は、配光制御デバイス１に入射する光の進行方向を変更して（つまり、配光して）出射させることができる配光素子である。
【００１７】
図１及び図２に示されるように、配光制御デバイス１は、入射する光を透過するように構成されており、第１基板１０と、第２基板２０と、配光層３０と、第１電極層４０と、第２電極層５０とを備える。
【００１８】
配光制御デバイス１は、対をなす第１基板１０及び第２基板２０の間に、第１電極層４０、配光層３０及び第２電極層５０がこの順で厚み方向に沿って配置された構成である。なお、第１基板１０と第２基板２０との間の距離を保つために、粒子状の複数のスペーサが面内に分散されていてもよく、柱状の構造が形成されてもよい。
【００１９】
配光制御デバイス１は、例えば、建物の窓に設置することで、配光機能付き窓として実現することができる。配光制御デバイス１は、例えば、粘着層を介して既存の窓ガラスなどの透明基材に貼り付けられて使用される。あるいは、配光制御デバイス１は、建物の窓そのものとして利用されてもよい。配光制御デバイス１は、例えば、第１基板１０が屋外側で、第２基板２０が屋内側になり、かつ、図２に示される凸部３３の第１側面３３ａが下側（床側）に面し、第２側面３３ｂが上側（天井側）に面するように配置されている。
【００２０】
配光制御デバイス１では、第１電極層４０及び第２電極層５０間に印加される電圧によって、配光層３０の屈折率可変層３２の屈折率が変化する。これにより、凹凸構造層３１と屈折率可変層３２との界面に屈折率の差が生じ、当該界面による光の屈折及び反射（全反射）を利用して光が配光される。例えば、斜め下方に向けて入射する光の少なくとも一部は、凸部３３によって斜め上方に向けて出射される。
【００２１】
第１電極層４０及び第２電極層５０間に印加される電圧の大きさに応じて、配光制御デバイス１は、透明状態及び配光状態が切り替わる。また、配光制御デバイス１は、第１電極層４０及び第２電極層５０間に印加される電圧の大きさに応じて、配光状態における光の配光方向（進行方向）が変化する。
【００２２】
以下、配光制御デバイス１の各構成部材について、図１及び図２を参照して詳細に説明する。
【００２３】
［第１基板及び第２基板］
第１基板１０及び第２基板２０は、透光性を有する基材である。第１基板１０及び第２基板２０としては、例えばガラス基板又は樹脂基板を用いることができる。
【００２４】
ガラス基板の材料としては、ソーダガラス、無アルカリガラス又は高屈折率ガラスなどが挙げられる。樹脂基板の材料としては、ポリエチレンテレフタレート（ＰＥＴ）、ポリエチレンナフタレート（ＰＥＮ）、ポリカーボネート（ＰＣ）、アクリル（ＰＭＭＡ）又はエポキシなどの樹脂材料が挙げられる。ガラス基板は、光透過率が高く、かつ、水分の透過性が低いという利点がある。一方、樹脂基板は、破壊時の飛散が少ないという利点がある。
【００２５】
第１基板１０と第２基板２０とは、同じ材料で構成されていてもよく、あるいは、異なる材料で構成されていてもよい。また、第１基板１０及び第２基板２０は、リジッド基板に限るものではなく、可撓性を有するフレキシブル基板でもよい。本実施の形態において、第１基板１０及び第２基板２０は、ＰＥＴ樹脂からなる透明樹脂基板である。
【００２６】
第２基板２０は、第１基板１０に対向する対向基板であり、第１基板１０に対向する位置に配置される。第１基板１０と第２基板２０とは、例えば、１μｍ〜１０００μｍなどの所定距離を空けて平行に配置されている。第１基板１０と第２基板２０とは、互いの端部外周に額縁状に形成された接着剤などのシール樹脂によって接着されている。
【００２７】
なお、第１基板１０及び第２基板２０の平面視形状は、例えば、正方形又は長方形などの矩形状であるが、これに限るものではなく、円形又は四角形以外の多角形であってもよく、任意の形状が採用され得る。
【００２８】
［配光層］
図１及び図２に示されるように、配光層３０は、第１電極層４０と第２電極層５０との間に配置される。配光層３０は、透光性を有しており、入射した光を透過させる。また、配光層３０は、入射した光を配光する。つまり、配光層３０は、配光層３０を光が通過する際に、その光の進行方向を変更する。
【００２９】
配光層３０は、凹凸構造層３１と、屈折率可変層３２とを有する。本実施の形態では、凹凸構造層３１と屈折率可変層３２との界面で光が反射されることにより、配光制御デバイス１を透過する光の、鉛直方向に対する進行方向が曲げられる。凹凸構造層３１は、屈折率可変層３２より高い導電性を有する。
【００３０】
［凹凸構造層］
凹凸構造層３１は、屈折率可変層３２の表面（界面）を凹凸にするために設けられた微細形状層である。凹凸構造層３１は、図２に示されるように、複数の凸部３３と、複数の凹部３４と、基台層３５とを有する。
【００３１】
具体的には、凹凸構造層３１は、マイクロオーダーサイズの複数の凸部３３によって構成された凹凸構造体である。複数の凸部３３の間が、複数の凹部３４である。すなわち、隣り合う２つの凸部３３の間が、１つの凹部３４である。図２に示される例では、複数の凸部３３が個々に分離されて、根元で基台層３５によって支持された例を示しているが、これに限らない。複数の凸部３３は根元（第１電極層４０側）で個々に接続されていてもよく、凹部３４の底に平坦面が設けられていなくてもよい。
【００３２】
複数の凸部３３は、第１基板１０の主面（第１電極層４０が設けられた面）に平行なｚ軸方向に並んで配置された複数の凸部である。すなわち、本実施の形態では、ｚ軸方向は、複数の凸部３３の並び方向である。
【００３３】
本実施の形態では、複数の凸部３３は、その並び方向に直交する方向に延在する長尺の凸状である。具体的には、複数の凸部３３は、ｘ軸方向に延びたストライプ状に形成されている。複数の凸部３３の各々は、ｘ軸方向に沿って直線状に延びている。例えば、複数の凸部３３の各々は、第１電極層４０に対して横倒しに配置された四角柱である。なお、複数の凸部３３は、ｘ軸方向に沿って蛇行しながら延びていてもよい。例えば、複数の凸部３３は、平面視において、波線のストライプ状に形成されていてもよい。
【００３４】
図２に示されるように、複数の凸部３３の各々は、根元から先端にかけて先細る形状を有する。具体的には、複数の凸部３３の各々の断面形状は、第１基板１０から第２基板２０に向かう方向に沿って先細りのテーパ形状である。本実施の形態では、凸部３３のｙｚ断面における断面形状は、配光制御デバイス１の厚み方向に沿って先細る台形であるが、これに限らない。凸部３３の断面形状は、三角形でもよく、その他の多角形、又は、カーブを含む多角形などでもよい。本実施の形態では、複数の凸部３３は、高さ（ｙ軸方向における長さ）が互いに異なる複数の凸部を含んでいる。例えば、複数の凸部３３の並び方向において、隣り合う２つの凸部３３の高さが異なっている。複数の凸部３３の各々の高さは、例えば複数の設定値の中からランダムに選択された値である。複数の凸部３３の形状は、互いに同じであってもよい。複数の凸部３３の高さは、例えば２μｍ〜１００μｍであるが、これに限らない。
【００３５】
なお、台形又は三角形には、頂点が丸みを帯びた台形又は三角形も含まれる。また、台形又は三角形には、各辺が完全に直線ではない場合、例えば、各辺の長さの数％程度の変位で僅かに屈曲している場合、又は、微小な凹凸が含まれる場合も含まれる。
【００３６】
本実施の形態では、図２に示されるように、複数の凸部３３の各々は、第１側面３３ａ及び第２側面３３ｂを有する。第１側面３３ａ及び第２側面３３ｂは、ｚ軸方向に交差する面である。第１側面３３ａ及び第２側面３３ｂの各々は、ｙ軸方向に対して所定の傾斜角で傾斜する傾斜面である。第１側面３３ａ及び第２側面３３ｂの間隔、すなわち、凸部３３の幅は、第１基板１０から第２基板２０に向かって漸次小さくなっている。
【００３７】
第１側面３３ａは、例えば、ｚ軸が鉛直方向に一致するように配光制御デバイス１を配置した場合に、凸部３３を構成する複数の側面のうち、鉛直下方側の側面である。第１側面３３ａは、入射光を屈折させる屈折面である。
【００３８】
第２側面３３ｂは、例えば、ｚ軸が鉛直方向に一致するように配光制御デバイス１を配置した場合に、凸部３３を構成する複数の側面のうち、鉛直上方側の側面である。第２側面３３ｂは、入射光を反射させる反射面である。ここでの反射は、全反射であり、第２側面３３ｂは、全反射面として機能する。
【００３９】
第１側面３３ａの傾斜角及び第２側面３３ｂの傾斜角は、例えば０°以上２５°以下の範囲である。言い換えると、凸部３３の断面形状である台形又は三角形の２つの底角はそれぞれ、６５°以上９０°以下である。あるいは、２つの底角の少なくとも一方は、６５°より小さくてもよい。第１側面３３ａの傾斜角と第２側面３３ｂの傾斜角とは、互いに異なっていてもよく、等しくてもよい。複数の凸部３３の各々の第１側面３３ａの傾斜角は互いに等しくてもよく、異なっていてもよい。複数の凸部３３の各々の第２側面３３ｂの傾斜角は互いに等しくてもよく、異なっていてもよい。
【００４０】
複数の凸部３３の幅（ｚ軸方向の長さ）は、例えば１μｍ〜２０μｍであり、好ましくは１０μｍ以下であるが、これに限らない。また、隣り合う２つの凸部３３の間隔は、例えば、０μｍ〜１００μｍであるが、これに限らない。
【００４１】
基台層３５は、第１電極層４０と複数の凸部３３との間に設けられ、複数の凸部３３を支持する層である。図２に示されるように、基台層３５は、残膜層３６と、接着層３７とを有する。
【００４２】
残膜層３６は、複数の凸部３３と同じ材料を用いて複数の凸部３３と一体的に形成されている。複数の凸部３３及び残膜層３６の材料としては、例えばアクリル樹脂、エポキシ樹脂又はシリコーン樹脂などの光透過性を有する樹脂材料を用いることができる。本実施の形態では、樹脂材料には、例えばカーボンなどの導電性のフィラーが混合されている。あるいは、複数の凸部３３及び残膜層３６の材料は、導電性ポリマーであってもよい。これにより、複数の凸部３３及び残膜層３６は、屈折率可変層３２よりも高い導電性を有する。
【００４３】
複数の凸部３３及び残膜層３６は、例えば、紫外線硬化樹脂材料から形成され、モールド成型又はナノインプリントなどによって形成することができる。複数の凸部３３は、例えば、緑色光に対する屈折率が１．５のアクリル樹脂を用いて断面が台形の凹凸構造を、モールド型押しにより形成することができる。複数の凸部３３の成型の際に残膜として残った部分が残膜層３６に相当する。残膜層３６の厚さｔ１は、例えば均一である。
【００４４】
なお、複数の凸部３３及び絶縁性液体３８の一方は、高極性材料を用いて形成されており、複数の凸部３３及び絶縁性液体３８の他方は、低極性材料を用いて形成されていてもよい。言い換えると、複数の凸部３３の極性は高極性及び低極性の一方であり、絶縁性液体３８の極性は高極性及び低極性の他方であってもよい。
【００４５】
例えば、絶縁性液体３８の極性が低い場合、複数の凸部３３は、高極性材料を用いて形成される。つまり、複数の凸部３３の極性は、絶縁性液体３８の極性より高い。高極性材料は、例えば、ヒドロキシル基又はアミノ基などの極性基を多く含むアクリル樹脂又はエポキシ樹脂などの樹脂材料である。
【００４６】
また、例えば、絶縁性液体３８の極性が高い場合、複数の凸部３３は、低極性材料を用いて形成される。つまり、複数の凸部３３の極性は、絶縁性液体３８の極性より低い。低極性材料は、例えば、ヒドロキシル基又はアミノ基などの極性基が少ないアクリル樹脂又はエポキシ樹脂などの樹脂材料である。
【００４７】
このように、複数の凸部３３の極性と絶縁性液体３８の極性とを異ならせてもよい。これにより、複数の凸部３３の形状の変化、及び、屈折率の変化を抑制することができる。したがって、配光制御デバイス１の光学特性の変化を抑制することができる。
【００４８】
接着層３７は、第１電極層４０に接する接着層である。接着層３７は、第１電極層４０と残膜層３６とを接着している。接着層３７は、例えば、透光性の接着シート、又は、一般的にプライマーと称される樹脂層などである。接着層３７は、例えば導電性のフィラーが混合された接着性の樹脂材料などを用いて形成される。接着層３７の厚さｔ２は、例えば均一である。
【００４９】
本実施の形態では、接着層３７の厚さｔ２は、残膜層３６の厚さｔ１より大きい。また、接着層３７の体積抵抗率は、残膜層３６の体積抵抗率より低い。つまり、接着層３７は、残膜層３６よりも導電性が高い。導電性が高い接着層３７を厚くすることで、第１電極層４０と残膜層３６との密着性を保持しつつ、配光制御デバイス１の性能を向上させることができる。本実施の形態では、基台層３５の体積抵抗率は、複数の凸部３３の体積抵抗率よりも低い。
【００５０】
なお、凸部３３及び残膜層３６を構成する樹脂材料に、多量の導電性のフィラーを混合することで、凸部３３及び残膜層３６の体積抵抗率を低くすることができる。しかしながら、フィラーの量が多すぎる場合、凸部３３の成型性が損なわれ、凸部３３の形状が崩れる恐れがある。
【００５１】
一方で、接着層３７の形状は平板状である。このため、導電性のフィラーを多量に混合することができる。したがって、接着層３７の厚さｔ２を大きくすることで、基台層３５のうち導電性の高い接着層３７が占める体積の割合を大きくすることができ、基台層３５の体積抵抗率を低くすることができる。これにより、凹凸構造層３１は、屈折率可変層３２よりも導電性をさらに高めることができる。
【００５２】
［屈折率可変層］
屈折率可変層３２は、複数の凸部３３の間（すなわち、凹部３４）を充填するように設けられている。具体的には、屈折率可変層３２は、第１電極層４０と第２電極層５０との間に形成される隙間を埋めるように配置されている。なお、図２に示されるように、凸部３３の先端部と第２電極層５０とが離れている場合、屈折率可変層３２は、凹部３４だけでなく、凸部３３の先端部と第２電極層５０との間の隙間を埋めるように配置される。
【００５３】
屈折率可変層３２は、第１電極層４０及び第２電極層５０間に印加される電圧に応じて屈折率が変化する。具体的には、屈折率可変層３２は、電極層間に電圧が与えられることによって可視光帯域での屈折率が調整可能な屈折率調整層として機能する。例えば、制御装置（図示せず）などによって、第１電極層４０と第２電極層５０との間には直流電圧が印加される。
【００５４】
図２に示されるように、屈折率可変層３２は、絶縁性液体３８と、絶縁性液体３８に含まれるナノ粒子３９とを有する。屈折率可変層３２は、無数のナノ粒子３９が絶縁性液体３８に分散されたナノ粒子分散層である。
【００５５】
絶縁性液体３８は、絶縁性を有する透明な液体であり、分散質としてナノ粒子３９が分散される分散媒となる溶媒である。絶縁性液体３８としては、例えば、屈折率（溶媒屈折率）が約１．３〜約１．６の材料を用いることができる。本実施の形態では、屈折率が約１．４の絶縁性液体３８を用いている。
【００５６】
なお、絶縁性液体３８の動粘度は、１００ｍｍ２／ｓ程度であるとよい。また、絶縁性液体３８は、低誘電率（例えば、凹凸構造層３１の誘電率以下）で、非引火性（例えば、引火点が２５０℃以上の高引火点）及び低揮発性を有してもよい。具体的には、絶縁性液体３８は、脂肪族炭化水素、ナフサ、及びその他の石油系溶剤などの炭化水素、低分子量ハロゲン含有ポリマー、又は、これらの混合物などである。一例として、絶縁性液体３８は、フッ化炭化水素などのハロゲン化炭化水素である。なお、絶縁性液体３８としては、シリコーンオイルなどを用いることもできる。
【００５７】
ナノ粒子３９は、絶縁性液体３８に複数分散されている。ナノ粒子３９は、粒径がナノオーダサイズの微粒子である。具体的には、入射光の波長をλとすると、ナノ粒子３９の粒径は、λ／４以下であるとよい。ナノ粒子３９の粒径をλ／４以下にすることで、ナノ粒子３９による光散乱を少なくして、ナノ粒子３９と絶縁性液体３８との平均的な屈折率を得ることができる。ナノ粒子３９の粒径は、小さい程よく、好ましくは１００ｎｍ以下、より好ましくは、数ｎｍ〜数十ｎｍである。
【００５８】
ナノ粒子３９は、例えば、高屈折率材料によって構成されている。具体的には、ナノ粒子３９の屈折率は、絶縁性液体３８の屈折率よりも高い。本実施の形態において、ナノ粒子３９の屈折率は、凹凸構造層３１の屈折率よりも高い。
【００５９】
ナノ粒子３９としては、例えば、金属酸化物微粒子を用いることができる。また、ナノ粒子３９は、透過率が高い材料で構成されていてもよい。本実施の形態では、ナノ粒子３９として、酸化ジルコニウム（ＺｒＯ２）によって構成された屈折率が２．１の透明なジルコニア粒子を用いている。なお、ナノ粒子３９は、酸化ジルコニウムに限らず、酸化チタン（ＴｉＯ２：屈折率２．５）などによって構成されていてもよい。
【００６０】
また、ナノ粒子３９は、帯電している荷電粒子である。例えば、ナノ粒子３９の表面を修飾することで、ナノ粒子３９を正（プラス）又は負（マイナス）に帯電させることができる。本実施の形態において、ナノ粒子３９は、正（プラス）に帯電している。
【００６１】
このように構成された屈折率可変層３２では、帯電したナノ粒子３９が絶縁性液体３８の全体に分散されている。本実施の形態では、一例として、ナノ粒子３９として屈折率が２．１のジルコニア粒子を用いて、溶媒屈折率が約１．４の絶縁性液体３８に分散させたものを屈折率可変層３２としている。
【００６２】
また、屈折率可変層３２の全体の屈折率（平均屈折率）は、ナノ粒子３９が絶縁性液体３８内に均一に分散された状態において、凹凸構造層３１の屈折率と略同一に設定されており、本実施の形態では、約１．５である。なお、屈折率可変層３２の全体の屈折率は、絶縁性液体３８に分散するナノ粒子３９の濃度（量）を調整することによって変えることができる。詳細は後述するが、ナノ粒子３９の量は、例えば、凹凸構造層３１の凹部３４に埋まる程度である。この場合、絶縁性液体３８に対するナノ粒子３９の濃度は、約１０％〜約３０％である。
【００６３】
絶縁性液体３８中に分散するナノ粒子３９は帯電しているので、第１電極層４０及び第２電極層５０間に電圧が印加された場合、ナノ粒子３９は、ナノ粒子３９が帯びた極性とは異なる極性の電極層に引き寄せられるように絶縁性液体３８中を泳動し、絶縁性液体３８内で偏在する。本実施の形態では、ナノ粒子３９は、プラスに帯電しているので、第１電極層４０及び第２電極層５０のうち負極側の電極層に引き寄せられる。
【００６４】
これにより、屈折率可変層３２内のナノ粒子３９の粒子分布が変化して屈折率可変層３２内にナノ粒子３９の濃度分布を持たせることができるので、屈折率可変層３２内の屈折率分布が変化する。つまり、屈折率可変層３２の屈折率が部分的に変化する。このように、屈折率可変層３２は、主に可視光帯域の光に対する屈折率を調整することができる屈折率調整層として機能する。
【００６５】
屈折率可変層３２は、例えば、第１電極層４０及び凹凸構造層３１が形成された第１基板１０と、第２電極層５０が形成された第２基板２０との各々の端部外周をシール樹脂で封止した状態で、屈折率可変材料を真空注入法で注入することで形成される。あるいは、屈折率可変層３２は、第１基板１０の第１電極層４０及び凹凸構造層３１上に屈折率可変材料を滴下した後に、第２電極層５０が形成された第２基板２０を貼り合わせることで形成されてもよい。本実施の形態では、屈折率可変材料は、ナノ粒子３９が分散された絶縁性液体３８である。ナノ粒子３９が分散された絶縁性液体３８が第１基板１０と第２基板２０との間に封止されている。屈折率可変層３２の厚さは、例えば１μｍ〜１０００μｍであるが、これに限らない。
【００６６】
［第１電極層及び第２電極層］
図１及び図２に示されるように、第１電極層４０及び第２電極層５０は、電気的に対となっている。第１電極層４０と第２電極層５０とは、電気的だけではなく配置的にも対になっており、第１基板１０と第２基板２０との間に、互いに対向するように配置されている。具体的には、第１電極層４０及び第２電極層５０は、配光層３０を挟むように配置されている。
【００６７】
第１電極層４０及び第２電極層５０は、透光性を有し、入射した光を透過する。第１電極層４０及び第２電極層５０は、例えば透明導電層である。透明導電層の材料としては、ＩＴＯ（Ｉｎｄｉｕｍ  Ｔｉｎ  Ｏｘｉｄｅ）若しくはＩＺＯ（Ｉｎｄｉｕｍ  Ｚｉｎｃ  Ｏｘｉｄｅ）などの透明金属酸化物、銀ナノワイヤ若しくは導電性粒子などの導電体を含有する樹脂からなる導電体含有樹脂、又は、銀薄膜などの金属薄膜などを用いることができる。なお、第１電極層４０及び第２電極層５０は、これらの単層構造でよく、これらの積層構造（例えば透明金属酸化物と金属薄膜との積層構造）でもよい。本実施の形態では、第１電極層４０及び第２電極層５０はそれぞれ、厚さ１００ｎｍのＩＴＯである。
【００６８】
第１電極層４０は、第１基板１０と凹凸構造層３１との間に配置されている。具体的には、第１電極層４０は、第１基板１０の配光層３０側の面に形成されている。
【００６９】
一方、第２電極層５０は、屈折率可変層３２と第２基板２０との間に配置されている。具体的には、第２電極層５０は、第２基板２０の配光層３０側の面に形成されている。
【００７０】
なお、第１電極層４０及び第２電極層５０は、例えば、外部電源との電気接続が可能となるように構成されている。例えば、外部電源に接続するための電極パッドなどが、第１電極層４０及び第２電極層５０の各々から引き出されて第１基板１０及び第２基板２０に形成されていてもよい。
【００７１】
第１電極層４０及び第２電極層５０はそれぞれ、例えば、蒸着、スパッタリングなどにより、ＩＴＯなどの導電膜を成膜することで形成される。
【００７２】
［配光制御デバイスの動作及び光学状態］
続いて、配光制御デバイス１の動作及び光学状態について説明する。
【００７３】
＜透明状態（無印加モード）＞
図３Ａは、本実施の形態に係る配光制御デバイス１の無印加モード（透明状態）を説明するための拡大断面図である。また、図３Ａには、配光制御デバイス１に対して斜めに入射する光Ｌの経路を矢印で示している。
【００７４】
図３Ａにおいて、第１電極層４０及び第２電極層５０間には電圧が印加されていない。具体的には、第１電極層４０と第２電極層５０とは、互いに等電位となっている。この場合、ナノ粒子３９は、いずれの電極層にも引き寄せられないので、絶縁性液体３８の全体に亘って分散された状態となる。
【００７５】
本実施の形態では、ナノ粒子３９が絶縁性液体３８の全体に分散された状態の屈折率可変層３２の屈折率は、上述したように、約１．５である。また、凹凸構造層３１の凸部３３の屈折率は、約１．５である。つまり、複数の凸部３３と、屈折率可変層３２とは、屈折率が同等になる。したがって、配光層３０の全体で、屈折率が均一になる。
【００７６】
このため、図３Ａに示されるように、斜め上方から斜め下方に向けて光Ｌが入射した場合、屈折率可変層３２と凹凸構造層３１との界面には屈折率差がないので、光が真っ直ぐに進行する。つまり、ｙｚ断面において、光Ｌの入射角と出射角とは、実質的に同じになる。
【００７７】
このように、配光制御デバイス１は、入射した光を実質的にそのまま（進行方向を変えることなく）透過させる透明状態になる。
【００７８】
なお、光Ｌは、実際には、第１基板１０に入射するとき、第２基板２０から出射するとき、第１基板１０と第１電極層４０との界面を通過するとき、及び、第２電極層５０と第２基板２０との界面を通過するとき、などの通過する媒体が変化するときに屈折するが、図３Ａには図示していない。後述する図３Ｂにおいても同様である。
【００７９】
＜配光状態（電圧印加モード）＞
図３Ｂは、本実施の形態に係る配光制御デバイス１の電圧印加モード（配光状態）を説明するための拡大断面図である。また、図３Ｂには、配光制御デバイス１に対して斜めに入射する光Ｌの経路を太線の矢印で示している。
【００８０】
図３Ｂにおいて、第１電極層４０及び第２電極層５０間に所定の電圧が印加されている。例えば、第１電極層４０と第２電極層５０とには、数十Ｖ程度の電位差の電圧が印加されている。これにより、屈折率可変層３２では、帯電したナノ粒子３９が、ナノ粒子３９が帯びた極性とは異なる極性の電極層に引き寄せられるように絶縁性液体３８内を泳動する。つまり、ナノ粒子３９は、絶縁性液体３８内を電気泳動する。
【００８１】
図３Ｂに示す例では、第２電極層５０は、第１電極層４０よりも高電位になっている。このため、プラスに帯電したナノ粒子３９は、第１電極層４０に向かって泳動し、凹凸構造層３１の凹部３４に入り込んで集積していく。本実施の形態では、凹凸構造層３１が導電性を有するので、第１電極層４０及び第２電極層５０間に配光層３０を介して電流が流れやすい。このため、ナノ粒子３９の電気泳動が促進され、凹部３４内への集積がスムーズに行われる。
【００８２】
このように、ナノ粒子３９が屈折率可変層３２内の凹凸構造層３１側に偏在することで、ナノ粒子３９の粒子分布が変化し、屈折率可変層３２内の屈折率分布が一様ではなくなる。具体的には、図３Ｂに示すように、屈折率可変層３２内でナノ粒子３９の濃度分布が形成される。
【００８３】
例えば、凹凸構造層３１側の第１領域３２ａでは、ナノ粒子３９の濃度が高くなり、第２電極層５０側の第２領域３２ｂでは、ナノ粒子３９の濃度が低くなる。したがって、第１領域３２ａと第２領域３２ｂとには、屈折率差が生じる。
【００８４】
本実施の形態では、ナノ粒子３９の屈折率が絶縁性液体３８の屈折率よりも高い。このため、ナノ粒子３９の濃度が高い第１領域３２ａの屈折率は、ナノ粒子３９の濃度が低い、すなわち、絶縁性液体３８の割合が多い第２領域３２ｂの屈折率よりも高くなる。例えば、第１領域３２ａの屈折率は、ナノ粒子３９の濃度に応じて約１．５より大きい値〜約１．８になる。第２領域３２ｂの屈折率は、ナノ粒子３９の濃度に応じて約１．４〜約１．５より小さい値になる。
【００８５】
複数の凸部３３の屈折率が約１．５であるので、第１電極層４０と第２電極層５０との間に電圧が印加されている場合、凸部３３と第１領域３２ａとの間には、屈折率差が生じる。このため、図３Ｂに示すように、斜め方向から光Ｌが入射した場合、入射した光Ｌは、凸部３３の第１側面３３ａで屈折した後、第２側面３３ｂで全反射される。
【００８６】
これにより、図３Ｂに示されるように、垂直断面において、光Ｌの入射角と出射角とが異なる。例えば、斜め上方から斜め下方に向けて入射した光Ｌは、斜め上方に向けて配光制御デバイス１から出射される。
【００８７】
このように、第１電極層４０と第２電極層５０との間に所定の電圧が印加された場合に、複数の凸部３３の各々と屈折率可変層３２との界面に屈折率差が発生し、配光層３０に入射する光の進行方向が曲げられる。つまり、配光制御デバイス１は、入射した光を、その進行方向を曲げて透過させる配光状態になる。
【００８８】
また、印加する電圧の大きさによってナノ粒子３９の凝集の程度を変化させることができる。ナノ粒子３９の凝集の程度によって屈折率可変層３２の屈折率が変化する。このため、凸部３３の第１側面３３ａ及び第２側面３３ｂ（界面）における屈折率の差を変化させることで、配光方向を変化させることも可能である。
【００８９】
［効果など］
ここで、凹凸構造層３１が屈折率可変層３２よりも高い導電性を有することの有利な効果について説明する。
【００９０】
本願発明者らは、実施例として、配光制御デバイス１のサンプルを試作し、第１電極層４０と第２電極層５０との間に所定の電圧を印加することで、光が全反射されるか否かを確認した。また、比較例として、導電性を有しない凹凸構造層を備えるサンプルを試作し、第１電極層４０と第２電極層５０との間に所定の電圧を印加することで、光が全反射されることか否かを確認した。比較例に係るサンプルでは、凹凸構造層が導電性を有しない点を除いて、他の構成は実施例に係るサンプルと同じである。
【００９１】
図４及び図５はそれぞれ、比較例及び実施例に係る配光制御デバイスが配光状態である場合において、斜め下方に約３０°の角度で光が入射したときの出射角毎の光の強度を示す図である。図４及び図５の各々において、縦軸は光の強度を表している。横軸は光の出射角θを表している。出射角θは、水平面に対して上方に出射された場合に正の値（＋）で表され、水平面に対して下方に出射された場合に負の値（−）で表される。図４及び図５の各々に示されるように、出射角が−３０°に大きなピークが見られる。このピークは、各サンプルに斜め下方に約３０°で入射した光がそのまま通過した光に起因する。
【００９２】
図４及び図５の各々において、実線のグラフは、第１電極層４０及び第２電極層５０間に所定の電圧（具体的には４０Ｖ）を印加した場合を示している。破線のグラフは、第１電極層４０及び第２電極層５０間に電圧を印加していない場合を示している。
【００９３】
比較例に係るサンプルでは、実線のグラフと破線のグラフとがほぼ一致しており、電圧の印加の有無によってサンプルの光学特性が変化していないことが分かる。図４に拡大して示されるように、出射角θが正の値になる範囲では、ピークが確認されなかった。つまり、比較例に係るサンプルでは、電圧を印加したとしてもサンプルが配光状態になっていない。このとき、一対の電極層間に流れる電流値は０．０２ｍＡであり、ほとんど電流が流れていない。つまり、比較例に係るサンプルでは、電圧を印加した場合であっても屈折率可変層３２内でナノ粒子３９の泳動が起きていないと推定される。
【００９４】
一方で、図５に拡大して示されるように、実施例に係るサンプルでは、電圧が印加された場合に、出射角θが正の値になる範囲では約２０°にピークが確認された。つまり、斜め下方に約３０°で入射した光の一部が斜め上方の約２０°で出射されている。実施例に係るサンプルでは、電圧を印加することにより、配光状態が実現されている。このとき、一対の電極層間に流れる電流値は０．３７ｍＡであり、比較例に係るサンプルに比べて十分に大きな電流が流れている。したがって、実施例に係るサンプルでは、電圧を印加することで、屈折率可変層３２内でナノ粒子３９の泳動が起きていると推定される。
【００９５】
以上のように、本実施の形態に係る配光制御デバイス１は、透光性を有する第１基板１０と、第１基板１０に対向して配置された、透光性を有する第２基板２０と、第１基板１０と第２基板２０との間に互いに対向して配置された、透光性を有する第１電極層４０及び第２電極層５０と、第１電極層４０と第２電極層５０との間に配置され、入射した光を配光する配光層３０とを備える。配光層３０は、並んで配置された複数の凸部３３を有する凹凸構造層３１と、複数の凸部３３間を充填するように配置され、第１電極層４０及び第２電極層５０間に印加される電圧に応じて屈折率が変化する屈折率可変層３２とを含む。屈折率可変層３２は、絶縁性液体３８と、絶縁性液体３８とは屈折率が異なる、絶縁性液体３８に分散された帯電する複数のナノ粒子３９とを備える。凹凸構造層３１は、屈折率可変層３２より高い導電性を有する。
【００９６】
これにより、凹凸構造層３１が屈折率可変層３２より高い導電性を有するので、屈折率可変層３２で電気泳動が発生する。具体的には、絶縁性液体３８とは屈折率が異なるナノ粒子３９が絶縁性液体３８内を移動することにより、屈折率可変層３２内で屈折率が異なる領域が形成される。したがって、凹凸構造層３１の凸部３３と屈折率可変層３２との屈折率が異なる場合に、凸部３３と屈折率可変層３２との界面で光を全反射させることにより、光を曲げて出射させることができる。例えば、斜め上方から下方に向けて入射する太陽光を斜め上方に跳ね上げることができるので、太陽光によって屋内の天井を照らすことができる。このように、配光制御デバイス１は、窓に利用された場合に、屋内に効率良く採光することができる。
【００９７】
また、例えば、凹凸構造層３１は、さらに、第１電極層４０と複数の凸部３３との間に設けられている。複数の凸部３３を支持する基台層３５を有する。基台層３５の体積抵抗率は、複数の凸部３３の体積抵抗率より低い。
【００９８】
これにより、複数の凸部３３が基台層３５によって支持されているので、凸部３３が壊れにくくなり、凸部３３の信頼性が高まる。また、基台層３５の体積抵抗率を低くすることで、凸部３３の体積抵抗率が高い場合であっても凹凸構造層３１の全体としての体積抵抗率を低くすることができる。したがって、凹凸構造層３１の導電性を確保することができ、屈折率可変層３２内で電気泳動を起こさせることができる。このように、配光制御デバイス１は、窓に利用された場合に、屋内に効率良く採光することができる。
【００９９】
また、例えば、基台層３５は、第１電極層４０に接する接着層３７と、複数の凸部３３と同じ材料を用いて複数の凸部３３と一体的に形成された残膜層３６とを有する。
【０１００】
これにより、基台層３５が接着層３７を有するので、複数の凸部３３及び残膜層３６と第１電極層４０との密着性を高めることができる。
【０１０１】
また、例えば、接着層３７の厚さｔ２は、残膜層３６の厚さｔ１より大きい。接着層３７の体積抵抗率は、残膜層３６の体積抵抗率より低い。
【０１０２】
これにより、成型が容易な残膜層３６の膜厚を大きくし、かつ、体積抵抗率を低くすることで、凹凸構造層３１の全体としての体積抵抗率をより低くすることができる。したがって、凹凸構造層３１の導電性を確保することができ、屈折率可変層３２内で電気泳動を起こさせることができる。
【０１０３】
また、例えば、凹凸構造層３１は、導電性の樹脂材料を用いて形成されている。
【０１０４】
これにより、樹脂材料を用いることで、ナノインプリント法などの成型精度の高い方法で凹凸構造層３１を形成することができる。したがって、凹凸構造層３１の信頼性が高まり、所望の配光性能を得ることができる。
【０１０５】
（その他）
以上、本発明に係る配光制御デバイスについて、上記の実施の形態に基づいて説明したが、本発明は、上記の実施の形態に限定されるものではない。
【０１０６】
例えば、凹凸構造層３１は、透光性及び導電性を有するガラス材料など、樹脂材料以外の材料を用いて形成されてもよい。
【０１０７】
また、例えば、接着層３７の厚さｔ２は、残膜層３６の厚さｔ１より小さくてもよい。例えば、ｔ２は、ｔ１の１０％以下でもよい。具体的には、残膜層３６の厚さｔ１が１μｍ以上である場合に、接着層３７の厚さｔ２は、数ｎｍ以上、数十ｎｍ以下であってもよい。このとき、接着層３７は、絶縁性を有してもよい。接着層３７が十分に薄膜化されているので、接着層３７の抵抗を実質的に無視することができ、基台層３５の導電性に与える影響を十分に抑制することができる。
【０１０８】
なお、凹凸構造層３１の基台層３５は、接着層３７を有しなくてもよい。つまり、基台層３５は、残膜層３６のみを有してもよい。また、凹凸構造層３１は、基台層３５を備えなくてもよい。
【０１０９】
また、例えば、凹凸構造層３１は、第２基板２０側に設けられていてもよい。この場合、基台層３５は、第２電極層５０と複数の凸部３３との間に設けられる。
【０１１０】
また、例えば、複数の凸部３３は、ｘ軸方向において複数に分割されていてもよい。例えば、複数の凸部３３は、マトリクス状などに点在するように配置されていてもよい。つまり、複数の凸部３３を、ドット状に点在するように配置してもよい。
【０１１１】
また、例えば、上記の実施の形態において、ナノ粒子３９の屈折率が絶縁性液体３８の屈折率より低くてもよい。ナノ粒子３９の屈折率などに応じて印加する電圧を適宜調整することで、透明状態及び配光状態を実現することができる。例えば、第１電極層４０及び第２電極層５０間に電圧が印加されていない場合に配光状態が実現され、電圧が印加された場合に透明状態が実現されてもよい。
【０１１２】
また、例えば、上記の実施の形態において、ナノ粒子３９はプラスに帯電させたが、これに限らない。つまり、ナノ粒子３９をマイナスに帯電させてもよい。この場合、第１電極層４０にはプラス電位を印加し、第２電極層５０にはマイナス電位を印加することで、第１電極層４０と第２電極層５０との間に直流電圧を印加するとよい。
【０１１３】
また、複数のナノ粒子３９には、光学特性の異なる複数種類のナノ粒子が含まれてもよい。例えば、プラスに帯電させた透明の第１ナノ粒子と、マイナスに帯電させた不透明（黒色など）の第２ナノ粒子とを含んでもよい。例えば、第２ナノ粒子を凝集させて偏在させることで、配光制御デバイスに遮光機能を持たせてもよい。
【０１１４】
また、上記の実施の形態では、配光制御デバイスに入射する光として太陽光を例示したが、これに限らない。例えば、配光制御デバイスに入射する光は、照明装置などの発光装置が発する光であってもよい。
【０１１５】
また、例えば、配光制御デバイスは、建物の窓に設置する場合に限るものではなく、例えば車の窓などに設置してもよい。また、配光制御デバイスは、例えば、照明器具の透光カバーなどの配光制御部材などに利用することもできる。あるいは、配光制御デバイスは、凹凸構造の界面での光の散乱を利用した目隠し部材としても利用することができる。
【０１１６】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１１７】
１  配光制御デバイス
１０  第１基板
２０  第２基板
３０  配光層
３１  凹凸構造層
３２  屈折率可変層
３３  凸部
３５  基台層
３６  残膜層
３７  接着層
３８  絶縁性液体
３９  ナノ粒子
４０  第１電極層
５０  第２電極層
【図１】
2019191407.tif 000003
【図２】
2019191407.tif 000004
【図３Ａ】
2019191407.tif 000005
【図３Ｂ】
2019191407.tif 000006
【図４】
2019191407.tif 000007
【図５】
2019191407.tif 000008